(57)【特許請求の範囲】
【請求項１】
質量％で、Ｏを０．０８〜０．４０％、Ｃを０．１〜０．４％、Ｎを０．００１〜０．０２％、Ｆｅを０．１〜２．０％、Ｓｉを０．４％以下（０％を含む）含有し、残部がＴｉおよび不可避的不純物であって、
前記Ｃ、Ｏ及びＮの含有量（質量％）から求めたＣ／（Ｏ＋１０×Ｎ）が、０．３以上であることを特徴とする冷間圧延性に優れた高強度チタン板。
【請求項２】
圧延方向の引張強度（ＴＳ）が４５０ＭＰａ以上、圧延方向の伸び（ＥＬ）が２０％以上、前記圧延方向の引張強度（ＴＳ）と限界冷延率（ＬＲ）から求めたＴＳ０．３７×ＬＲが７００以上、前記圧延方向の引張強度（ＴＳ）と前記圧延方向の伸び（ＥＬ）から求めたＴＳ０．７４×ＥＬが２９００以上である請求項１記載の冷間圧延性に優れた高強度鋼板。
【発明の詳細な説明】
【技術分野】
【０００１】
本発明は、冷間圧延性に優れた高強度チタン板に関するものである。
【背景技術】
【０００２】
チタンは、軽量、高強度、高耐食性に加え、溶接性、超塑性、拡散接合性などの利用加工諸特性を有することから、航空機産業、眼鏡や時計などの装身具を中心に多用されてきた。これらの特性を更に活用すべく、近年では、ゴルフ用品をはじめとしたスポーツ用品などにも用いられるようになってきており、更には、自動車部品、土木建築用素材、各種工具類などの民生品分野や、深海やエネルギー開発用途などへの適用拡大も進んでいる。
【０００３】
しかしながら、Ｆｅ、Ｏなどの不純物元素を多く含む高強度チタン板は、圧延時に板幅端部にエッジ割れが発生しやすく、特に冷間圧延ではその圧下率が制限されるために、焼鈍回数が増加して歩留まりが低下するという問題があった。一方、その問題を解決するために、Ｆｅ、Ｏなどの不純物元素を減らしてＡｌ、Ｖ、Ｍｏなどの合金元素を添加した高強度チタン合金板がある。しかし、このＡｌ、Ｖ、Ｍｏなどの合金元素を添加した高強度チタン合金板の場合は、低廉なＦｅ、Ｏを多く含む安価なスポンジチタンを原料として高強度チタン合金板を製造することはできず、また、Ｖ、Ｍｏを添加する場合は、高強度チタン合金板が更に高価になってしまうという問題があり、更に、Ａｌの添加によって強度を確保する場合は、熱間加工性が悪くなるため、鋳塊を加工する分塊工程や、熱間鍛造、熱間圧延において製造コストが上昇するという問題がある。
【０００４】
以上のような実情もあり、高価なＶ、Ｍｏ或いはＡｌなどの合金元素を添加することがなくても、冷間圧延時のエッジ割れの発生を抑制することができ、しかも高強度な純チタン板或いはチタン合金板が開発されることが待ち望まれていた。
【０００５】
近年、高強度な純チタン板或いはチタン合金板に関しては様々な技術が提案されているが、その代表的な技術として特許文献１〜４に記載されたような先行技術を挙げることができる。
【０００６】
特許文献１には、Ｏを０．２〜０．８％、Ｃを０．０１〜０．１５％、Ｎを０．０１〜０．０７％およびＦｅを０．３〜１．０％含有し、残部が実質上Ｔｉからなる合金組織を有し、引張強さが７５０ＭＰａ以上の高強度低合金チタン合金が開示されている。このチタン合金は、確かに低合金で高強度を得ることができるが、丸棒状の製品を対象として開発されたものであり、エッジ割れなどの板形状特有の製造上の問題を解決するために開発されたものではない。従って、Ｃ、ＯおよびＮの含有量の成分濃度バランスについては全く検討されていない。
【０００７】
また、特許文献２には、質量％で、Ｆｅ：０．２０〜０．８％およびＯ：０．２０〜０．６％を夫々含有し、残部がＴｉおよび不可避的不純物である高強度チタン合金が開示されている。この高強度チタン合金は、耐疵性と加工性を兼備した装身具として有用な高強度チタン合金であり、冷間加工については特に検討されておらず、この素材を用いて冷間圧延を行うと、エッジ割れが顕著に現れることが予想される。
【０００８】
また、特許文献３には、質量％で、Ｆｅ：０．２〜１．０％、Ｏ：０．１５〜０．６０％およびＳｉ：０．２０〜１．０を夫々含み、残部がＴｉおよび不可避的不純物である高強度チタン合金が開示されている。この高強度チタン合金も、耐疵性と加工性を兼備した装身具として有用な高強度チタン合金であり、冷間加工については特に検討されておらず、この素材を用いて冷間圧延を行うと、エッジ割れが顕著に現れることが予想される。
【０００９】
更には、特許文献４には、Ｏ、ＮおよびＦｅを含有し、残部が実質的にＴｉから成り、Ｆｅ：０．９〜２．３重量％、Ｎ：０．０５重量％以下であり、Ｑ＝［Ｏ］＋２．７７［Ｎ］＋０．１［Ｆｅ］で定義される酸素等価量値Ｑが０．３４〜１．００で、引張強さ７００ＭＰａ以上、伸び１５％以上の高強度・高延性チタン合金が開示されており、更にＣｒ、Ｎｉを含有させても良いことが記載されている。しかしながら、この高強度・高延性チタン合金についても、冷間加工については特に検討されておらず、この素材を用いて冷間圧延を行うと、エッジ割れが顕著に現れることが予想される。また、冷間圧延については考慮されていないため当然のことであるが、Ｃ、ＯおよびＮの含有量の成分濃度バランスについては全く検討されていない。
【先行技術文献】
【特許文献】
【００１０】
【特許文献１】特開２００４−２６９９８２号公報
【特許文献２】特開平１０−１７９６２号公報
【特許文献３】特許第３３７６２４０号公報
【特許文献４】特許第３４２６６０５号公報
【発明の概要】
【発明が解決しようとする課題】
【００１１】
本発明は、上記従来の問題を解決せんとしてなされたもので、高価なＶ、Ｍｏ或いはＡｌなどの合金元素を添加させなくても、冷間圧延時のエッジ割れの発生を抑制することができ、しかも高強度なチタン板とすることができることを課題とするものである。
【課題を解決するための手段】
【００１２】
請求項１記載の発明は、質量％で、Ｏを０．０８〜０．４０％、Ｃを０．１〜０．４％、Ｎを０．００１〜０．０２％、Ｆｅを０．１〜２．０％、Ｓｉを０．４％以下（０％を含む）含有し、残部がＴｉおよび不可避的不純物であって、前記Ｃ、Ｏ及びＮの含有量（質量％）から求めたＣ／（Ｏ＋１０×Ｎ）が、０．３以上であることを特徴とする冷間圧延性に優れた高強度チタン板である。
【００１３】
請求項２記載の発明は、圧延方向の引張強度（ＴＳ）が４５０ＭＰａ以上、圧延方向の伸び（ＥＬ）が２０％以上、前記圧延方向の引張強度（ＴＳ）と限界冷延率（ＬＲ）から求めたＴＳ０．３７×ＬＲが７００以上、前記圧延方向の引張強度（ＴＳ）と前記圧延方向の伸び（ＥＬ）から求めたＴＳ０．７４×ＥＬが２９００以上である請求項１記載の冷間圧延性に優れた高強度鋼板である。
【発明の効果】
【００１４】
本発明によると、高価なＶ、Ｍｏ或いはＡｌなどの合金元素を添加させることなくても、冷間圧延時のエッジ割れの発生を抑制することができ、しかも高強度なチタン板を得ることができる。また、本発明のチタン板は高強度であると共に高延性であるため、眼鏡や時計などの装身具、ゴルフクラブのヘッド、耐弾板、高張力ボルト、バルブリテーナーなどの各種自動車部品等、高強度で高度な成形性が要求される用途に広く適用することができる。
【図面の簡単な説明】
【００１５】
【図１】実施例の限界冷延率を求めるために行った冷間圧延で、冷延板の側面にエッジ割れが発生した冷延板の状態を示すもので、（ａ）は冷延板の側端部を示す平面図（図面代用写真）、（ｂ）は冷延板の側端面を示す側面図（図面代用写真）、（ｃ）は（ｂ）のエッジ割れが発生した部位を拡大した側面図（図面代用写真）である。
【図２】実施例の引張試験で用いたＪＩＳＺ２２０１に規定される１３号試験片を示す正面図である。
【発明を実施するための形態】
【００１６】
従来から用いられている高強度チタン板は、Ｆｅ、Ｏなどの不純物元素を多く含み、冷間圧延時にはエッジ割れが発生しやすく、一方で、そのエッジ割れ発生の問題を解決するためにＦｅ、Ｏなどの不純物元素を減らしてＡｌ、Ｖ、Ｍｏなどの合金元素を添加した高強度チタン合金板は、高価になるという問題があったため、本発明者らは、高価なＶ、Ｍｏなどの合金元素を添加させることなくても、冷間圧延時のエッジ割れの発生を抑制できる高強度チタン板或いは高強度チタン合金板を得るために、鋭意、実験、研究を進めた。
【００１７】
その結果、不純物元素でもあるＯ、Ｃ、Ｎ及びＦｅの含有量を適正範囲に規定したうえで、Ｃ、Ｏ及びＮの含有量（質量％）から求めたＣ／（Ｏ＋１０×Ｎ）の成分濃度バランスを適正な比率とすることで、高価な合金元素を添加しなくても、冷間圧延時のエッジ割れの発生を抑制することができ、しかも高強度なチタン板とすることができることを見出し、本発明の完成に至った。
【００１８】
以下、本発明を実施形態に基づき詳細に説明する。
【００１９】
本発明では、チタン板の成分組成、並びに、Ｃ、Ｏ及びＮの含有量（質量％）から求めたＣ／（Ｏ＋１０×Ｎ）の成分濃度バランスを規定するが、以下にその理由を説明する。
【００２０】
（成分組成）
一般に純チタンは、不純物元素としてＯ、Ｃ、Ｈ、Ｎ、Ｓｉ、Ｆｅ等を微量に含有するが、本発明ではその中でも比較的含有量が多いＯ、Ｃ、Ｎ、Ｆｅの含有量を規定した。また、Ｓｉも用途に応じて添加することができるため、Ｓｉを積極的に添加する場合のＳｉの含有量も規定した。尚、以下の説明において％で示す含有量は、全て質量％を示す。
【００２１】
Ｏ：０．０８〜０．４０％
Ｏは、チタン板の強度を大きく向上させるために有効な必須元素であるが、その含有量が０．０８％未満であれば、本発明の高強度チタン板が必要とする強度レベルを得ることができなくなる。一方、Ｏの含有量が０．４０％を超える場合は強度が更に向上するものの、延性が極度に低下してしまうという問題を生じる。従って、Ｏの含有量は０．０８〜０．４０％とする。尚、より好ましいＯの含有量の下限は０．１０％、より好ましいＯの含有量の上限は０．３５％である。
【００２２】
Ｆｅ：０．１〜２．０％
Ｆｅも、チタン板の強度の向上に寄与する有効な元素であるが、その作用を発揮させるためには少なくとも０．１％は含有させる必要がある。一方、Ｆｅを添加することで、その含有量が２．０％を超えて多くなると、Ｆｅの添加に伴って生成するβ相が粗大になり、強度の向上よりも、延性の低下の度合いが大きくなってしまう。従って、Ｆｅの含有量は０．１〜２．０％とする。尚、より好ましいＦｅの含有量の下限は０．１５％、より好ましいＦｅの含有量の上限は１．７％である。
【００２３】
Ｃ：０．１〜０．４％
Ｃは、チタン板の冷間加工性を大きく低下させることなく、その強度を上げることができる元素である。ＪＩＳ、ＡＳＴＭ、ＡＭＳ等の規格で規定されている純チタンではその含有量の上限は０．０８％程度であるが、本発明では上記作用を発揮させるために更に積極的に添加する。その作用を発揮させるためには、Ｃの含有量は少なくとも０．１％とする必要がある。一方、その含有量が０．４％を超えて多くなるとＣの添加量の増加に伴って生成するＴｉＣが粗大化し、強度の向上よりも、延性の低下の度合いが大きくなってしまう。従って、Ｃの含有量は０．１〜０．４％とする。尚、より好ましいＣの含有量の下限は０．１２％、より好ましいＣの含有量の上限は０．３５％である。尚、ＣはＴｉＣ粉末で添加することができるため、歩留まりも高く、その成分調整も容易である。
【００２４】
Ｎ：０．００１〜０．０２％
Ｎは、チタン板の強度向上に顕著に作用する元素であるが、その含有量が多くなると延性が著しく低下し、冷延性を大きく阻害させるという作用も発現させてしまう。そのため、本発明ではその含有量を極力少なくするが、あまりその含有量を少なくするとコストアップにつながってしまう。従って、Ｎの含有量は０．００１〜０．０２％の範囲とした。尚、より好ましいＮの含有量の下限は０．００２％、より好ましいＮの含有量の上限は０．０１％である。
【００２５】
Ｓｉ：０．００５〜０．４％
Ｓｉは、必須添加元素ではないが、チタン板の耐熱性（耐酸化性、高温強度）を向上させる元素であり、また、ミクロ組織の微細化にも寄与する元素であり、チタン板の用途に応じて添加することが有効である。更には、Ｓｉは安価であり、また、ＣおよびＣ／（Ｏ＋１０×Ｎ）の成分濃度バランスによる強度−延性（冷間加工性）バランスを阻害することがない。通常、Ｓｉは不純物として０．００５％未満程度は含有されるが、上記の作用は、その含有量が、通常の不純物程度、すなわち０．００５％未満であれば発揮させることができず、逆にその含有量が０．４％を超えた場合その作用は発揮されなくなる。従って、Ｓｉを添加するときのＳｉの含有量は０．００１〜０．４％の範囲とした。尚、より好ましいＳｉの含有量の下限は０．０１０％、より好ましいＳｉの含有量の上限は０．３５％である。
【００２６】
（Ｃ／（Ｏ＋１０×Ｎ）の成分濃度バランス）
チタン板の冷間加工性、特に冷間圧延時に発生するエッジ割れを抑制するためには、以上説明した成分組成を満足させたうえで、Ｃ、Ｏ及びＮの含有量（質量％）から求めたＣ／（Ｏ＋１０×Ｎ）の成分濃度バランスを規定することが最も有効となる。ＯとＮは微量の添加で顕著に強度を向上させる作用を発揮するが、一方で延性を低下させるという問題を発現させてしまう。しかしながら、Ｃ、Ｏ及びＮの含有量（質量％）から求めたＣ／（Ｏ＋１０×Ｎ）を、０．３以上とすることで、従来のチタン合金より良好な冷延性を得ることができ、高強度と冷延性の両方を実現させることができる。Ｃ、Ｏ及びＮの含有量（質量％）から求めたＣ／（Ｏ＋１０×Ｎ）は、より好ましくは０．５以上、更に好ましくは０．８以上とすることが推奨される。
【００２７】
Ｃの添加は、ＯおよびＮの添加に対して六方晶であるα相の軸比ｃ／ａの値の増大をより大きくするため、最密六方晶の理論的なｃ／ａの値である１．６３に近づける傾向が大きい、すなわち、より格子のひずみを小さくすることができるため、延性が向上する。尚、この作用は冷間圧延のみならず、冷間鍛造や冷間伸線においても有効であると考えられる。
【００２８】
（製造方法）
次に、本発明の高強度チタン板の製造方法について説明するが、本発明の高強度チタン板は、通常のチタン板と同様に、分塊圧延→熱間圧延→中間焼鈍→冷間圧延（→中間焼鈍→冷間圧延）→最終焼鈍といった各工程間に、随時ブラスト、酸洗処理を入れること等によって製造することが可能で、特に特殊な方法を用いることなく製造することができる。尚、前記工程の説明で、括弧書きの（→中間焼鈍→冷間圧延）という工程は必ずしも必要ではないが、製造するチタン板の板厚、強度の違いにより適宜回数繰り返して行う。
【実施例】
【００２９】
以下、実施例を挙げて本発明をより具体的に説明するが、本発明はもとより下記実施例によって制限を受けるものではなく、本発明の趣旨に適合し得る範囲で適宜変更を加えて実施することも可能であり、それらは何れも本発明の技術的範囲に含まれる。
【００３０】
ＪＩＳ２種の純チタン板材を溶解原料とし、所定の添加元素を添加することで、真空ボタン溶解炉により表１に示す各成分組成のチタン鋳塊（約１２０ｇ）を鋳造した。溶解原料のＪＩＳ２種の純チタン板材は、厚さ３．１ｍｍの冷延・真空焼鈍材を用い、シャー切断後、その表面を有機溶剤で脱脂・洗浄し、酸洗したものを用いた。また、添加元素のうち、ＯはＦｅ２Ｏ３で添加し、不足する場合はＴｉＯ２で補った。また、Ｆｅは電解鉄で、ＣはＴｉＣ粉末で、Ｓｉは９９．９質量％以上の高濃度のシリコンウエハーを用いることで、夫々添加した。
【００３１】
次いで、このチタン鋳塊を用いて、約１０００℃（９８０〜１０２０℃）の加熱温度で鍛造を行い、厚さ１０ｍｍ×幅４５ｍｍ×長さ５５ｍｍのチタン板材とした。更に、その表面を片面あたり約１ｍｍ毎切削し、切削面に疵が残った場合はグラインダー手入れを行い、厚さ８ｍｍ×幅４３ｍｍ×長さ５５ｍｍの板材とした。その後、約８５０℃（８３０〜８５０℃）で加熱し熱間圧延を行うことで、厚さ３．５ｍｍ×幅４５ｍｍ×長さ１２０ｍｍ（目標寸法）の熱延板とした。
【００３２】
得られた熱延板の両端をトリミング（切断）した後、７５０℃で３分間焼鈍（均熱帯）した。続いて、空冷を行った後に、表面のαケースをショットブラストと酸洗により完全に除去する脱スケールを実施した。除去した表層の厚みは片面あたり０．１５〜０．２５ｍｍであり、また、端部（特に板幅端部）はシャー切断でカットし、厚さ３ｍｍ×幅３５ｍｍ×長さ１２０ｍｍ（目標寸法）の板材とした。
【００３３】
得られた板材を試験体とし、冷間圧延を行うことで、表１に示す各成分組成のチタン板材の限界冷延率（ＬＲ：％）を求めた。また、この冷間圧延は、幅３５ｍｍ、長さ２００ｍｍの冷延板を得ることを目標として実施した。尚、限界冷延率とは、冷延板の側面に、図１に示すような板厚を貫通するクラック（エッジ割れ）が発生する寸前の、クラックが発生しない最大の冷延率のことをいう。この冷間圧延により求めた各成分組成のチタン板材の限界冷延率を表２に示す。
【００３４】
更に、この冷延板を７５０℃で３分間焼鈍（均熱帯）した後に空冷し、続いて、約５００℃（４９５〜５０５℃）で３分間のソルトバス処理を行って洗浄することで、冷延板表面のソルトを除去した。更に、酸洗を行い、片面あたり１０〜２０μｍ厚の表層を除去することでαケースを完全に除去した。
【００３５】
次いで、２度目の冷間圧延を行い、厚さ０．６±０．０５ｍｍ×幅３８ｍｍ×長さ４５０ｍｍ（目標寸法）の板材とし、更に、この冷延板を７５０℃で３分間焼鈍（均熱帯）した後、空冷し、続いて、約５００℃（４９５〜５０５℃）で３分間のソルトバス処理を行って洗浄することで、ソルトを除去した。更に、酸洗を行い、板材の厚みを０．５０ｍｍとすることでαケースを完全に除去した。
【００３６】
得られた板材から図２に示すＪＩＳＺ２２０１に規定される１３号試験片を作製し、この試験片を用いて圧延方向の引張試験を実施することで、表１に示す各成分組成の試験片の圧延方向の引張強度（ＴＳ）、並びに、圧延方向の伸び（ＥＬ）を測定した。このときの試験条件は、ＪＩＳＨ４６００に準じた。
【００３７】
本実施例では、以上の試験結果で得られた、圧延方向の引張強度（ＴＳ）が４５０ＭＰａ以上で、圧延方向の伸び（ＥＬ）が２０％以上、更には、試験で得られた圧延方向の引張強度（ＴＳ）と前記した限界冷延率（ＬＲ）から求めたＴＳ０．３７×ＬＲが７００以上、また、試験で得られた圧延方向の引張強度（ＴＳ）と圧延方向の伸び（ＥＬ）から求めたＴＳ０．７４×ＥＬが２９００以上という全ての条件を満たすチタン板を、冷間圧延性に優れた高強度チタン板とする。
【００３８】
以上の試験結果を表２に示す。
【００３９】
【表１】
0005491882.tif 000002
【００４０】
【表２】
0005491882.tif 000003
【００４１】
Ｎｏ．４〜９は、チタン板の成分組成、並びに、Ｃ、Ｏ及びＮの含有量（質量％）から求めたＣ／（Ｏ＋１０×Ｎ）の成分濃度バランスが、本発明で規定する要件を満足する発明例である。
【００４２】
一方、Ｎｏ．１〜３は、Ｃの含有量と、Ｃ／（Ｏ＋１０×Ｎ）の成分濃度バランスが、本発明で規定する要件を満足しない比較例、Ｎｏ．１２，１３は、Ｏの含有量が少なすぎる比較例と多すぎる比較例、Ｎｏ．１４，１５はＣの含有量が少なすぎる比較例と多すぎる比較例（Ｎｏ．１５はＣ／（Ｏ＋１０×Ｎ）の成分濃度バランスも本発明で規定する要件を満足しない。）、Ｎｏ．１６は、Ｎの含有量が多すぎる比較例であって、また、Ｎｏ．１７はＳｉの含有量が多すぎる比較例である。
【００４３】
Ｎｏ．４〜９の発明例では、圧延方向の引張強度（ＴＳ）が４５０ＭＰａ以上で、圧延方向の伸び（ＥＬ）が２０％以上、更には、試験で得られた圧延方向の引張強度（ＴＳ）と前記した限界冷延率（ＬＲ）から求めたＴＳ０．３７×ＬＲが７００以上、試験で得られた圧延方向の引張強度（ＴＳ）と圧延方向の伸び（ＥＬ）から求めたＴＳ０．７４×ＥＬが２９００以上であって、これらは全て、冷間圧延性に優れた高強度チタン板であるということができる。
【００４４】
これに対し、本発明で規定する要件を満たしていないＮｏ．１〜３、１２〜１７の比較例では、圧延方向の引張強度（ＴＳ）、圧延方向の伸び（ＥＬ）、ＴＳ０．３７×ＬＲ、ＴＳ０．７４×ＥＬいずれか一つ以上で、合格判定基準を満足しておらず（尚、表２では合格判定基準を満足していないものに下線を付している。）、これら比較例は冷間圧延性に優れた高強度チタン板であるとは評価することができない。
【図１】
0005491882.tif 000004
【図２】
0005491882.tif 000005